"下記一般式1で表されることを特徴とするシリル化剤処理ヒドラジド化合物。式1中、R1~R6は、炭素数1~2のアルキル基、イソプロピル基、tert-ブトキシ基、又は、フェニル基を示し、同一であってもよいし、異なっていてもよい。また、R7は、炭素数0~18の置換若しくは非置換のアルキレン基、オキソ基、又は、置換若しくは非置換の芳香環を示す。請求項1記載のシリル化剤処理ヒドラジド化合物を製造する方法であって、2官能以上のヒドラジド化合物とシリル化剤とを反応させる工程を有することを特徴とするシリル化剤処理ヒドラジド化合物の製造方法。硬化性樹脂と、請求項1記載のシリル化剤処理ヒドラジド化合物とを含有することを特徴とする硬化性樹脂組成物。請求項3記載の硬化性樹脂組成物からなることを特徴とする液晶滴下工法用シール剤。請求項4記載の液晶滴下工法用シール剤と、導電性微粒子とを含有することを特徴とする上下導通材料。請求項4記載の液晶滴下工法用シール剤及び/又は請求項5記載の上下導通材料を用いて製造されることを特徴とする液晶表示素子。本発明は、熱硬化剤として用いた場合に、ポットライフの長い硬化性樹脂組成物を得ることができるシリル化剤処理ヒドラジド化合物を提供することを目的とする。また、本発明は、該シリル化剤処理ヒドラジド化合物の製造方法、該シリル化剤処理ヒドラジド化合物を用いてなる硬化性樹脂組成物、該硬化性樹脂組成物からなり、保存安定性に優れ、液晶汚染を引き起こすことがほとんどない液晶滴下工法用シール剤、該液晶滴下工法用シール剤を用いてなる上下導通材料及び液晶表示素子を提供することを目的とする。本発明は、下記一般式1で表されるシリル化剤処理ヒドラジド化合物である。式1中、R1~R6は、炭素数1~2のアルキル基、イソプロピル基、tert-ブトキシ基、又は、フェニル基を示し、同一であってもよいし、異なっていてもよい。また、R7は、炭素数0~18の置換若しくは非置換のアルキレン基、オキソ基、又は、置換若しくは非置換の芳香環を示す。以下に本発明を詳述する。本発明者は、シランカップリング剤で表面処理した熱硬化剤を用いた場合に得られる硬化性樹脂組成物の保存安定性が充分とならない原因が、シランカップリング剤で表面処理した熱硬化剤にシロキサンの反応活性点が残っているためであることを見出した。そこで、本発明者は、2官能以上のヒドラジド化合物とシリル化剤とを反応させることにより、反応活性点を残さずにシリル化剤処理ヒドラジド化合物を得ることができ、得られたシリル化剤処理ヒドラジド化合物を熱硬化剤として用いることにより、ポットライフの長い硬化性樹脂組成物を得ることができることを見出し、本発明を完成させるに至った。本発明のシリル化剤処理ヒドラジド化合物は、上記一般式1で表される。式1中、R1~R6は、炭素数1~2のアルキル基、イソプロピル基、tert-ブトキシ基、又は、フェニル基を示し、同一であってもよいし、異なっていてもよい。また、R7は、炭素数0~18の置換若しくは非置換のアルキレン基、オキソ基、又は、置換若しくは非置換の芳香環を示す。なかでも、R7は、アルキレン基であることが好ましい。本発明のシリル化剤処理ヒドラジド化合物は、2官能以上のヒドラジド化合物とシリル化剤とを反応させる工程を有する方法により製造することができる。このようなシリル化剤処理ヒドラジド化合物の製造方法もまた、本発明の1つである。上記2官能以上のヒドラジド化合物は特に限定されず、例えば、セバシン酸ジヒドラジド、イソフタル酸ジヒドラジド、アジピン酸ジヒドラジド、マロン酸ジヒドラジド等が挙げられ、市販されているものとしては、例えば、アミキュアVDH、アミキュアUDHいずれも、味の素ファインテクノ社製、SDH、IDH、ADHいずれも、大塚化学社製等が挙げられる。上記シリル化剤としては、例えば、クロロシラン類等が挙げられる。上記クロロシラン類としては、例えば、トリメチルクロロシラン、トリエチルクロロシラン、トリイソプロピルクロロシラン、ジメチルエチルクロロシラン、ジメチルイソプロピルクロロシラン、ジメチル-n-プロピルクロロシラン、t-ブチルジメチルクロロシラン、トリフェニルクロロシラン、t-ブチルジフェニルクロロシラン、オクチルジメチルクロロシラン、アリルジメチルクロロシラン、ペンタフルオロフェニルジメチルクロロシラン等が挙げられる。なかでも、疎水処理等で汎用されており、入手が容易であることから、トリメチルクロロシランが好ましい。本発明のシリル化剤処理ヒドラジド化合物の製造方法において、上記シリル化剤の使用量は、上記2官能以上のヒドラジド化合物100mmolに対して、好ましい下限が10mmol、好ましい上限が200mmolである。上記シリル化剤の使用量が10mmol未満であると、ヒドラジド表面が充分にシリル化されずにポットライフの向上が見られないことがある。上記シリル化剤の使用量が200重量部を超えると、未反応のクロロシランを処理する工程が増えることで処理時間が長くなることがある。上記シリル化剤の使用量のより好ましい下限は50mmol、より好ましい上限は100mmolである。本発明のシリル化剤処理ヒドラジド化合物の製造方法において、2官能以上のヒドラジド化合物とシリル化剤との反応は、通常、例えば、THF、トルエン、DMF等の有機溶媒中で行うことが好ましい。また、上記反応では、反応で生じる酸を、塩基を用いて除去することが好ましい。上記塩基としては、例えば、トリエチルアミン、トリブチルアミン、ピリジン、モルホリン等のアミン類等が挙げられる。上記反応は、0~45°Cの遮光条件下において行うことが好ましい。なお、上記反応は発熱反応であることから、反応温度が上昇しないように制御することが好ましい。本発明のシリル化剤処理ヒドラジド化合物は、熱硬化剤として硬化性樹脂組成物に好適に用いられる。硬化性樹脂と本発明のシリル化剤処理ヒドラジド化合物とを含有する硬化性樹脂組成物もまた、本発明の1つである。本発明のシリル化剤処理ヒドラジド化合物は、上記2官能以上のヒドラジド化合物のNH2基がシリル化剤との反応に用いられている。そのため、本発明のシリル化剤処理ヒドラジド化合物を熱硬化剤として用いる本発明の硬化性樹脂組成物は、保存時の硬化性樹脂と熱硬化剤との反応が抑制され、保存安定性に優れるものとなる。本発明の硬化性樹脂組成物における、本発明のシリル化剤処理ヒドラジド化合物の含有量としては、硬化性樹脂100重量部に対して、好ましい下限が1重量部、好ましい上限が20重量部である。本発明のシリル化剤処理ヒドラジド化合物の含有量が1重量部未満であると、得られる硬化性樹脂組成物を充分に硬化させることができないことがある。本発明のシリル化剤処理ヒドラジド化合物の含有量が20重量部を超えると、得られる硬化性樹脂組成物が保存安定性に劣るものとなったり、得られる硬化性樹脂組成物の粘度が高くなり、塗布性等を損ねたりすることがある。本発明のシリル化剤処理ヒドラジド化合物の含有量のより好ましい下限は3重量部、より好ましい上限は10重量部である。本発明の硬化性樹脂組成物は硬化性樹脂を含有する。上記硬化性樹脂はエポキシ樹脂を含有することが好ましい。上記エポキシ樹脂は特に限定されず、例えば、ビスフェノールA型エポキシ樹脂、ビスフェノールF型エポキシ樹脂、ビスフェノールS型エポキシ樹脂、2,2’-ジアリルビスフェノールA型エポキシ樹脂、水添ビスフェノール型エポキシ樹脂、プロピレンオキシド付加ビスフェノールA型エポキシ樹脂、レゾルシノール型エポキシ樹脂、ビフェニル型エポキシ樹脂、スルフィド型エポキシ樹脂、ジフェニルエーテル型エポキシ樹脂、ジシクロペンタジエン型エポキシ樹脂、ナフタレン型エポキシ樹脂、フェノールノボラック型エポキシ樹脂、オルトクレゾールノボラック型エポキシ樹脂、ジシクロペンタジエンノボラック型エポキシ樹脂、ビフェニルノボラック型エポキシ樹脂、ナフタレンフェノールノボラック型エポキシ樹脂、グリシジルアミン型エポキシ樹脂、アルキルポリオール型エポキシ樹脂、ゴム変性型エポキシ樹脂、グリシジルエステル化合物等が挙げられる。上記ビスフェノールA型エポキシ樹脂のうち市販されているものとしては、例えば、エピコート828EL、エピコート1004いずれも三菱化学社製、エピクロン850-SDIC社製等が挙げられる。上記ビスフェノールF型エポキシ樹脂のうち市販されているものとしては、例えば、エピコート806、エピコート4004いずれも三菱化学社製等が挙げられる。上記ビスフェノールS型エポキシ樹脂のうち市販されているものとしては、例えば、エピクロンEXA1514DIC社製等が挙げられる。上記2,2’-ジアリルビスフェノールA型エポキシ樹脂のうち市販されているものとしては、例えば、RE-810NM日本化薬社製等が挙げられる。上記水添ビスフェノール型エポキシ樹脂のうち市販されているものとしては、例えば、エピクロンEXA7015DIC社製等が挙げられる。上記プロピレンオキシド付加ビスフェノールA型エポキシ樹脂のうち市販されているものとしては、例えば、EP-4000SADEKA社製等が挙げられる。上記レゾルシノール型エポキシ樹脂のうち市販されているものとしては、例えば、EX-201ナガセケムテックス社製等が挙げられる。上記ビフェニル型エポキシ樹脂のうち市販されているものとしては、例えば、エピコートYX-4000H三菱化学社製等が挙げられる。上記スルフィド型エポキシ樹脂のうち市販されているものとしては、例えば、YSLV-50TE新日鐵化学社製等が挙げられる。上記ジフェニルエーテル型エポキシ樹脂のうち市販されているものとしては、例えば、YSLV-80DE新日鐵化学社製等が挙げられる。上記ジシクロペンタジエン型エポキシ樹脂のうち市販されているものとしては、例えば、EP-4088SADEKA社製等が挙げられる。上記ナフタレン型エポキシ樹脂のうち市販されているものとしては、例えば、エピクロンHP4032、エピクロンEXA-4700いずれもDIC社製等が挙げられる。上記フェノールノボラック型エポキシ樹脂のうち市販されているものとしては、例えば、エピクロンN-770DIC社製等が挙げられる。上記オルトクレゾールノボラック型エポキシ樹脂のうち市販されているものとしては、例えば、エピクロンN-670-EXP-SDIC社製等が挙げられる。上記ジシクロペンタジエンノボラック型エポキシ樹脂のうち市販されているものとしては、例えば、エピクロンHP7200DIC社製等が挙げられる。上記ビフェニルノボラック型エポキシ樹脂のうち市販されているものとしては、例えば、NC-3000P日本化薬社製等が挙げられる。上記ナフタレンフェノールノボラック型エポキシ樹脂のうち市販されているものとしては、例えば、ESN-165S新日鐵化学社製等が挙げられる。上記グリシジルアミン型エポキシ樹脂のうち市販されているものとしては、例えば、エピコート630三菱化学社製、エピクロン430DIC社製、TETRAD-X三菱ガス化学社製等が挙げられる。上記アルキルポリオール型エポキシ樹脂のうち市販されているものとしては、例えば、ZX-1542新日鐵化学社製、エピクロン726DIC社製、エポライト80MFA共栄社化学社製、デナコールEX-611ナガセケムテックス社製等が挙げられる。上記ゴム変性型エポキシ樹脂のうち市販されているものとしては、例えば、YR-450、YR-207いずれも新日鐵化学社製、エポリードPBダイセル化学工業社製等が挙げられる。上記グリシジルエステル化合物のうち市販されているものとしては、例えば、デナコールEX-147ナガセケムテックス社製等が挙げられる。上記エポキシ樹脂のうちその他に市販されているものとしては、例えば、YDC-1312、YSLV-80XY、YSLV-90CRいずれも新日鐵化学社製、XAC4151旭化成社製、エピコート1031、エピコート1032いずれも三菱化学社製、EXA-7120DIC社製、TEPIC日産化学社製等が挙げられる。上記硬化性樹脂は、更にメタアクリロイルオキシ基を有する樹脂を含有してもよい。上記メタアクリロイルオキシ基を有する樹脂は特に限定されず、例えば、メタアクリル酸に水酸基を有する化合物を反応させることにより得られるエステル化合物、メタアクリル酸とエポキシ化合物とを反応させることにより得られるエポキシメタアクリレート、イソシアネートに水酸基を有するメタアクリル酸誘導体を反応させることにより得られるウレタンメタアクリレート等が挙げられる。なお、本明細書において上記メタアクリロイルオキシ基とは、アクリロイルオキシ基又はメタクリロイルオキシ基を意味し、上記メタアクリルとは、アクリル又はメタクリルを意味し、上記メタアクリレートとは、アクリレート又はメタクリレートを意味する。また、本明細書において上記エポキシメタアクリレートとは、エポキシ樹脂中の全てのエポキシ基をメタアクリル酸と反応させた化合物のことを表す。上記メタアクリル酸に水酸基を有する化合物を反応させることにより得られるエステル化合物は特に限定されず、単官能のものとしては、例えば、2-ヒドロキシエチルメタアクリレート、2-ヒドロキシプロピルメタアクリレート、4-ヒドロキシブチルメタアクリレート、2-ヒドロキシブチルメタアクリレート、イソブチルメタアクリレート、t-ブチルメタアクリレート、イソオクチルメタアクリレート、ラウリルメタアクリレート、ステアリルメタアクリレート、イソボルニルメタアクリレート、シクロヘキシルメタアクリレート、2-メトキシエチルメタアクリレート、メトキシエチレングリコールメタアクリレート、2-エトキシエチルメタアクリレート、テトラヒドロフルフリルメタアクリレート、ベンジルメタアクリレート、エチルカルビトールメタアクリレート、フェノキシエチルメタアクリレート、フェノキシジエチレングリコールメタアクリレート、フェノキシポリエチレングリコールメタアクリレート、メトキシポリエチレングリコールメタアクリレート、2,2,2-トリフルオロエチルメタアクリレート、2,2,3,3-テトラフルオロプロピルメタアクリレート、1H,1H,5H-オクタフルオロペンチルメタアクリレート、イミドメタアクリレート、メチルメタアクリレート、エチルメタアクリレート、n-ブチルメタアクリレート、プロピルメタアクリレート、n-ブチルメタアクリレート、シクロヘキシルメタアクリレート、2-エチルヘキシルメタアクリレート、n-オクチルメタアクリレート、イソノニルメタアクリレート、イソミリスチルメタアクリレート、2-ブトキシエチルメタアクリレート、2-フェノキシエチルメタアクリレート、ビシクロペンテニルメタアクリレート、イソデシルメタアクリレート、ジエチルアミノエチルメタアクリレート、ジメチルアミノエチルメタアクリレート、2-メタアクリロイロキシエチルコハク酸、2-メタアクリロイロキシエチルヘキサヒドロフタル酸、2-メタアクリロイロキシエチル2-ヒドロキシプロピルフタレート、グリシジルメタアクリレート、2-メタアクリロイロキシエチルホスフェート等が挙げられる。また、2官能のものとしては、例えば、1,4-ブタンジオールジメタアクリレート、1,3-ブタンジオールジメタアクリレート、1,6-ヘキサンジオールジメタアクリレート、1,9-ノナンジオールジメタアクリレート、1,10-デカンジオールジメタアクリレート、2-n-ブチル-2-エチル-1,3-プロパンジオールジメタアクリレート、ジプロピレングリコールジメタアクリレート、トリプロピレングリコールジメタアクリレート、ポリプロピレングリコールメタアクリレート、エチレングリコールジメタアクリレート、ジエチレングリコールジメタアクリレート、テトラエチレングリコールジメタアクリレート、ポリエチレングリコールジメタアクリレート、プロピレンオキシド付加ビスフェノールAジメタアクリレート、エチレンオキシド付加ビスフェノールAジメタアクリレート、エチレンオキシド付加ビスフェノールFジメタアクリレート、ジメチロールジシクロペンタジエニルジメタアクリレート、1,3-ブチレングリコールジメタアクリレート、ネオペンチルグリコールジメタアクリレート、エチレンオキシド変性イソシアヌル酸ジメタアクリレート、2-ヒドロキシ-3-メタアクリロイロキシプロピルメタアクリレート、カーボネートジオールジメタアクリレート、ポリエーテルジオールジメタアクリレート、ポリエステルジオールジメタアクリレート、ポリカプロラクトンジオールジメタアクリレート、ポリブタジエンジオールジメタアクリレート等が挙げられる。また、3官能以上のものとしては、例えば、ペンタエリスリトールトリメタアクリレート、トリメチロールプロパントリメタアクリレート、プロピレンオキシド付加トリメチロールプロパントリメタアクリレート、エチレンオキシド付加トリメチロールプロパントリメタアクリレート、カプロラクトン変性トリメチロールプロパントリメタアクリレート、エチレンオキシド付加イソシアヌル酸トリメタアクリレート、ジペンタエリスリトールペンタメタアクリレート、ジペンタエリスリトールヘキサメタアクリレート、ジトリメチロールプロパンテトラメタアクリレート、ペンタエリスリトールテトラメタアクリレート、グリセリントリメタアクリレート、プロピレンオキシド付加グリセリントリメタアクリレート、トリスメタアクリロイルオキシエチルフォスフェート等が挙げられる。上記メタアクリル酸とエポキシ化合物とを反応させることにより得られるエポキシメタアクリレートは特に限定されず、例えば、エポキシ樹脂とメタアクリル酸とを、常法に従って塩基性触媒の存在下で反応することにより得られるもの等が挙げられる。上記エポキシメタアクリレートを合成するための原料となるエポキシ化合物としては、上述したエポキシ樹脂と同様のものが挙げられる。上記メタアクリル酸とエポキシ化合物とを反応させることにより得られるエポキシメタアクリレートは、具体的には、例えば、レゾルシノール型エポキシ樹脂ナガセケムテックス社製、EX-201360重量部、重合禁止剤としてp-メトキシフェノール2重量部、反応触媒としてトリエチルアミン2重量部、及び、アクリル酸210重量部を、空気を送り込みながら90°Cで還流攪拌し、5時間反応させることによって得ることができる。上記エポキシメタアクリレートのうち市販されているものとしては、例えば、EBECRYL860、EBECRYL3200、EBECRYL3201、EBECRYL3412、EBECRYL3600、EBECRYL3700、EBECRYL3701、EBECRYL3702、EBECRYL3703、EBECRYL3800、EBECRYL6040、EBECRYLRDX63182いずれもダイセルサイテック社製、EA-1010、EA-1020、EA-5323、EA-5520、EA-CHD、EMA-1020いずれも新中村化学工業社製、エポキシエステルM-600A、エポキシエステル40EM、エポキシエステル70PA、エポキシエステル200PA、エポキシエステル80MFA、エポキシエステル3002M、エポキシエステル3002A、エポキシエステル1600A、エポキシエステル3000M、エポキシエステル3000A、エポキシエステル200EA、エポキシエステル400EAいずれも共栄社化学社製、デナコールアクリレートDA-141、デナコールアクリレートDA-314、デナコールアクリレートDA-911いずれもナガセケムテックス社製等が挙げられる。上記イソシアネートに水酸基を有するメタアクリル酸誘導体を反応させることにより得られるウレタンメタアクリレートは、例えば、2つのイソシアネート基を有する化合物1当量に対して水酸基を有するメタアクリル酸誘導体2当量を、触媒量のスズ系化合物存在下で反応させることによって得ることができる。上記イソシアネートに水酸基を有するメタアクリル酸誘導体を反応させることにより得られるウレタンメタアクリレートの原料となるイソシアネートは特に限定されず、例えば、イソホロンジイソシアネート、2,4-トリレンジイソシアネート、2,6-トリレンジイソシアネート、ヘキサメチレンジイソシアネート、トリメチルヘキサメチレンジイソシアネート、ジフェニルメタン-4,4’-ジイソシアネートMDI、水添MDI、ポリメリックMDI、1,5-ナフタレンジイソシアネート、ノルボルナンジイソシネート、トリジンジイソシアネート、キシリレンジイオシアネートXDI、水添XDI、リジンジイソシアネート、トリフェニルメタントリイソシアネート、トリスイソシアネートフェニルチオフォスフェート、テトラメチルキシレンジイソシアネート、1,6,10-ウンデカントリイソシアネート等が挙げられる。また、上記イソシアネートに水酸基を有するメタアクリル酸誘導体を反応させることにより得られるウレタンメタアクリレートの原料となるイソシアネートは特に限定されず、例えば、エチレングリコール、グリセリン、ソルビトール、トリメチロールプロパン、ポリプロピレングリコール、カーボネートジオール、ポリエーテルジオール、ポリエステルジオール、ポリカプロラクトンジオール等のポリオールと過剰のイソシアネートとの反応により得られる鎖延長されたイソシアネート化合物も使用することができる。上記イソシアネートに水酸基を有するメタアクリル酸誘導体を反応させることにより得られるウレタンメタアクリレートの原料となる、水酸基を有するメタアクリル酸誘導体は特に限定されず、例えば、2-ヒドロキシエチルメタアクリレート、2-ヒドロキシプロピルメタアクリレート、4-ヒドロキシブチルメタアクリレート、2-ヒドロキシブチルメタアクリレート等の市販品やエチレングリコール、プロピレングリコール、1,3-プロパンジオール、1,3-ブタンジオール、1,4-ブタンジオール、ポリエチレングリコール等の二価のアルコールのモノメタアクリレート、トリメチロールエタン、トリメチロールプロパン、グリセリン等の三価のアルコールのモノメタアクリレート又はジメタアクリレート、ビスフェノールA型エポキシメタアクリレート等のエポキシメタアクリレート等が挙げられる。上記イソシアネートに水酸基を有するメタアクリル酸誘導体を反応させることにより得られるウレタンメタアクリレートは、具体的には、例えば、トリメチロールプロパン134重量部、重合禁止剤としてBHT0.2重量部、反応触媒としてジブチル錫ジラウリレート0.01重量部、イソホロンジイソシアネート666重量部を加え、60°Cで還流攪拌しながら2時間反応させ、次に、2-ヒドロキシエチルアクリレート51重量部を加え、空気を送り込みながら90°Cで還流攪拌し、2時間反応させることにより得ることができる。上記ウレタンメタアクリレートのうち市販されているものとしては、例えば、M-1100、M-1200、M-1210、M-1600いずれも東亞合成社製、EBECRYL230、EBECRYL270、EBECRYL4858、EBECRYL8402、EBECRYL8804、EBECRYL8803、EBECRYL8807、EBECRYL9260、EBECRYL1290、EBECRYL5129、EBECRYL4842、EBECRYL210、EBECRYL4827、EBECRYL6700、EBECRYL220、EBECRYL2220いずれもダイセルサイテック社製、アートレジンUN-9000H、アートレジンUN-9000A、アートレジンUN-7100、アートレジンUN-1255、アートレジンUN-330、アートレジンUN-3320HB、アートレジンUN-1200TPK、アートレジンSH-500Bいずれも根上工業社製、U-2HA、U-2PHA、U-3HA、U-4HA、U-6H、U-6LPA、U-6HA、U-10H、U-15HA、U-122A、U-122P、U-108、U-108A、U-324A、U-340A、U-340P、U-1084A、U-2061BA、UA-340P、UA-4100、UA-4000、UA-4200、UA-4400、UA-5201P、UA-7100、UA-7200、UA-W2Aいずれも新中村化学工業社製、AI-600、AH-600、AT-600、UA-101I、UA-101T、UA-306H、UA-306I、UA-306Tいずれも共栄社化学社製等が挙げられる。また、上記硬化性樹脂は、1分子中にエポキシ基とメタアクリロイルオキシ基とを有する樹脂を含有してもよい。このような化合物としては、例えば、2以上のエポキシ基を有する化合物の一部分のエポキシ基をメタアクリル酸と反応させることによって得られる部分メタアクリル変性エポキシ樹脂等が挙げられる。なお、上記硬化性樹脂は、上記1分子中にエポキシ基とメタアクリロイルオキシ基とを有する樹脂のみを含有するものであってもよい。上記部分メタアクリル変性エポキシ樹脂は、例えば、エポキシ樹脂とメタアクリル酸とを、常法に従って塩基性触媒の存在下で反応することにより得られる。具体的には、例えば、フェノールノボラック型エポキシ樹脂N-770DIC社製190gをトルエン500mLに溶解させ、この溶液にトリフェニルホスフィン0.1gを加え、均一な溶液とし、この溶液にアクリル酸35gを還流撹拌下にて2時間滴下した後、更に還流撹拌を6時間行い、次に、トルエンを除去することによって50モルのエポキシ基がアクリル酸と反応した部分アクリル変性フェノールノボラック型エポキシ樹脂を得ることができるこの場合50部分アクリル変性されている。上記部分メタアクリル変性エポキシ樹脂のうち、市販されているものとしては、例えば、UVACURE1561ダイセルサイテック社製が挙げられる本発明の硬化性樹脂組成物は、硬化性樹脂のメタアクリロイルオキシ基とエポキシ基との比をモル比で50:50~95:5とすることが好ましい。本発明の硬化性樹脂組成物は、ラジカル重合開始剤を含有することが好ましく、ラジカル重合開始剤として光ラジカル重合開始剤及び/又は熱ラジカル重合開始剤を含有することがより好ましい。上記ラジカル重合開始剤のうち、光によりラジカルを発生する光ラジカル重合開始剤は特に限定されないが、例えば、ベンゾフェノン系化合物、アセトフェノン系化合物、アシルフォスフィンオキサイド系化合物、チタノセン系化合物、オキシムエステル系化合物、ベンゾインエーテル系化合物、チオキサントン等を好適に用いることができる。また、上記光ラジカル重合開始剤のうち市販されているものとしては、例えば、IRGACURE184、IRGACURE369、IRGACURE379、IRGACURE651、IRGACURE819、IRGACURE907、IRGACURE2959、IRGACUREOXE01、ルシリンTPOいずれもBASFJapan社製、ベンソインメチルエーテル、ベンゾインエチルエーテル、ベンゾインイソプロピルエーテルいずれも東京化成工業社製等が挙げられる。なかでも吸収波長域が広いことから、IRGACURE651、IRGACURE907、ベンゾインイソプロピルエーテル、及び、ルシリンTPOが好適である。これらの光ラジカル重合開始剤は単独で用いてもよく、2種以上を併用してもよい。上記ラジカル重合開始剤のうち、熱によりラジカルを発生する熱ラジカル重合開始剤は特に限定されず、過酸化物やアゾ化合物が挙げられ、市販されているものとしては、例えば、パーブチルO、パーヘキシルO、パーブチルPVいずれも日油社製、V-30、V-501、V-601、VPE-0201いずれも和光純薬工業社製等が挙げられる。上記ラジカル重合開始剤の含有量は特に限定されないが、上記硬化性樹脂100重量部に対して、好ましい下限が0.01重量部、好ましい上限が10重量部である。上記ラジカル重合開始剤の含有量が0.01重量部未満であると、得られる硬化性樹脂組成物を充分に硬化させることができないことがある。上記ラジカル重合開始剤の含有量が10重量部を超えると、得られる硬化性樹脂組成物が保存安定性に劣るものとなることがある。本発明の硬化性樹脂組成物は、粘度の向上、応力分散効果による接着性の改善、線膨張率の改善、硬化物の耐湿性の更なる向上等を目的として充填剤を含有することが好ましい。上記充填剤は特に限定されず、例えば、タルク、石綿、シリカ、珪藻土、スメクタイト、ベントナイト、炭酸カルシウム、炭酸マグネシウム、アルミナ、モンモリロナイト、酸化亜鉛、酸化鉄、酸化マグネシウム、酸化錫、酸化チタン、水酸化マグネシウム、水酸化アルミニウム、ガラスビーズ、窒化珪素、硫酸バリウム、石膏、珪酸カルシウム、セリサイト活性白土、窒化アルミニウム等の無機充填剤や、ポリエステル微粒子、ポリウレタン微粒子、ビニル重合体微粒子、アクリル重合体微粒子等の有機充填剤が挙げられる。本発明の硬化性樹脂組成物は、シランカップリング剤を含有してもよい。上記シランカップリング剤は、主に硬化性樹脂組成物と基板等とを良好に接着するための接着助剤としての役割を有する。上記シランカップリング剤は特に限定されないが、例えば、γ-アミノプロピルトリメトキシシラン、γ-メルカプトプロピルトリメトキシシラン、γ-グリシドキシプロピルトリメトキシシラン等が好適に用いられる。本発明の硬化性樹脂組成物は、更に、必要に応じて、応力緩和剤、反応性希釈剤、揺変剤、スペーサー、硬化促進剤、消泡剤、レベリング剤、重合禁止剤、その他添加剤等を含有してもよい。本発明の硬化性樹脂組成物を製造する方法は特に限定されず、例えば、ホモディスパー、ホモミキサー、万能ミキサー、プラネタリウムミキサー、ニーダー、3本ロール等の混合機を用いて、上記硬化性樹脂と、本発明のシリル化剤処理ヒドラジド化合物と、上記ラジカル重合開始剤等の添加剤とを混合する方法等が挙げられる。この際、含有するイオン性不純物を除去するために、イオン吸着性固体と接触させてもよい。本発明の硬化性樹脂組成物は、液晶滴下工法用シール剤に好適に用いられる。本発明の硬化性樹脂組成物からなる液晶滴下工法用シール剤もまた、本発明の1つである。本発明の液晶滴下工法用シール剤に、導電性微粒子を配合することにより、上下導通材料を製造することができる。このような本発明の液晶滴下工法用シール剤と導電性微粒子とを含有する上下導通材料もまた、本発明の1つである。上記導電性微粒子は特に限定されず、金属ボール、樹脂微粒子の表面に導電金属層を形成したもの等を用いることができる。なかでも、樹脂微粒子の表面に導電金属層を形成したものは、樹脂微粒子の優れた弾性により、透明基板等を損傷することなく導電接続が可能であることから好適である。本発明の液晶滴下工法用シール剤及び/又は本発明の上下導通材料を用いてなる液晶表示素子もまた、本発明の1つである。本発明の液晶表示素子を製造する方法としては、例えば、ITO薄膜等の2枚の電極付き透明基板の一方に、本発明の液晶滴下工法用シール剤等をスクリーン印刷、ディスペンサー塗布等により長方形状のシールパターンを形成する工程、本発明の液晶滴下工法用シール剤等が未硬化の状態で液晶の微小滴を透明基板の枠内全面に滴下塗布し、すぐに他方の透明基板を重ねあわせる工程、及び、本発明の液晶滴下工法用シール剤等のシールパターン部分に紫外線等の光を照射してシール剤を仮硬化させる工程、及び、仮硬化させたシール剤を加熱して本硬化させる工程を有する方法等が挙げられる。本発明によれば、熱硬化剤として用いた場合に、ポットライフの長い硬化性樹脂組成物を得ることができるシリル化剤処理ヒドラジド化合物を提供することができる。また、本発明によれば、該シリル化剤処理ヒドラジド化合物の製造方法、該シリル化剤処理ヒドラジド化合物を用いてなる硬化性樹脂組成物、該硬化性樹脂組成物からなり、保存安定性に優れ、液晶汚染を引き起こすことがほとんどない液晶滴下工法用シール剤、該液晶滴下工法用シール剤を用いてなる上下導通材料及び液晶表示素子を提供することができる。以下に実施例を掲げて本発明を更に詳しく説明するが、本発明はこれら実施例のみに限定されない。シリル化剤処理ヒドラジド化合物Aの作製セバシン酸ジヒドラジド大塚化学社製、SDH100重量部と、シリル化剤としてトリメチルクロライド信越化学社製、KA-3140重量部とをトルエン溶媒200mLと混ぜ氷浴中で2時間攪拌した。次いで、固形物を純水で洗浄することで、シリル化剤処理ヒドラジド化合物Aを得た。シリル化剤処理ヒドラジド化合物Bの作製セバシン酸ジヒドラジドに代えて1,3-ビスヒドラジノカルボノエチル-5-イソプロピルヒダントイン味の素ファインテクノ社製、アミキュアVDH100重量部を用いたこと以外は、シリル化剤処理ヒドラジド化合物Aの作製と同様にして、シリル化剤処理ヒドラジド化合物Bを得た。シリル化剤処理ヒドラジド化合物Cの作製セバシン酸ジヒドラジド大塚化学社製、SDH100重量部と、シリル化剤としてトリエチルクロライド信越化学社製、TESC60重量部とをトルエン溶媒200mLと混ぜ氷浴中で2時間攪拌した。次いで、固形物を純水で洗浄することで、シリル化剤処理ヒドラジド化合物Cを得た。シリル化剤処理ヒドラジド化合物Dの作製セバシン酸ジヒドラジドに代えて1,3-ビスヒドラジノカルボノエチル-5-イソプロピルヒダントイン味の素ファインテクノ社製、アミキュアVDH100重量部を用いたこと以外は、シリル化剤処理ヒドラジド化合物Cの作製と同様にして、シリル化剤処理ヒドラジド化合物Dを得た。シランカップリング剤処理ヒドラジド化合物Aの作製セバシン酸ジヒドラジド大塚化学社製、SDH100重量部と、シランカップリング剤として3-イソシアネートプロピルトリエトキシシラン信越化学社製、KBE-9007100重量部とをトルエン溶媒200mLと混ぜ、触媒としてジブチルチンジラウレート和光純薬工業社製1滴を加え、80°Cで3時間攪拌した。得られた固形物質を純水で洗浄し、シランカップリング剤処理ヒドラジド化合物Aを得た。シランカップリング剤処理ヒドラジド化合物Bの作製セバシン酸ジヒドラジドに代えて1,3-ビスヒドラジノカルボノエチル-5-イソプロピルヒダントイン味の素ファインテクノ社製、アミキュアVDH100重量部を用いたこと以外は、シランカップリング剤処理ヒドラジド化合物Aの作製と同様にして、シランカップリング剤処理ヒドラジド化合物Bを得た。実施例1~4、及び、比較例1~4表1に記載された配合比に従い、各材料を遊星式撹拌機シンキー社製、あわとり練太郎を用いて混合した後、更に3本ロールを用いて混合することにより実施例1~4、及び、比較例1~4の液晶滴下工法用シール剤を調製した。<評価>実施例及び比較例で得られた液晶滴下工法用シール剤について以下の評価を行った。結果を表1に示した。保存安定性実施例及び比較例で得られたそれぞれのシール剤を、25°Cで1週間保管したときの粘度と、製造直後の初期粘度とを測定し、25°C、1週間保管後の粘度/初期粘度を粘度変化率とし、粘度変化率が1.1未満であるものを○、1.1以上2.0未満であるものを△、2.0を超えるものを×として評価した。なお、シール剤の粘度は、E型粘度計BROOKFIELD社製、DV-IIIを用い、25°Cにおいて回転速度1.0rpmの条件で測定した。反応率実施例及び比較例で得られたそれぞれのシール剤に3000mJ/cm2の紫外線を照射した後、120°Cで60分加熱したときの反応率をFT-IRで評価した。エポキシ基の反応率が90以上であるものを○、90未満であるものを×として評価した。ガラス転移温度実施例及び比較例で得られたそれぞれのシール剤に3000mJ/cm2の紫外線を照射した後、120°Cで60分加熱して完全に硬化させ、厚さ300μmのフィルムを作製し、試験片とした。得られた試験片について、動的粘弾性測定装置IT計測制御社製、DVA-200を用いて、-80~200°C、10Hzにおいて動的粘弾性を測定し、損失正接tanδの極大値の温度をガラス転移温度Tgとして求めた。接着性実施例及び比較例で得られたそれぞれのシール剤をディスペンス用のシリンジ武蔵エンジニアリング社製、PSY-10Eに充填し、脱泡処理を行ってから、ディスペンサー武蔵エンジニアリング社製、SHOTMASTER300にてガラス基板150mm×150mmの端から30mm内側四方にディスペンスし、別のガラス基板110mm×110mmを真空下で重ねて貼り合わせた。高圧水銀ランプを用いて100mW/cm2の紫外線を30秒間照射してシール剤を仮硬化させ、次いで、120°Cで1時間加熱してシール剤を熱硬化させ、接着試験片を得た。得られた接着試験片の基板の端部を半径5mmの金属棒を使って5mm/minの速度で押し込んだときに、パネル剥がれが起こる際の強度Kgfを測定し、接着力kg/cmを算出した。接着力が150kg/cm以上であった場合を○、接着力が150kg/cm未満であった場合を×として接着性を評価した。液晶表示素子の表示性能実施例及び比較例で得られたそれぞれのシール剤100重量部にスペーサー微粒子積水化学工業社製、ミクロパールSI-H050、5μm1重量部を分散させ、シリンジに充填し、遠心脱泡機アワトロンAW-1にて脱泡し、シリンジの吐出圧100~400kPa、ノズルギャップ42μm、塗布速度60mm/sec、ノズル径が0.4mmφで2枚の配向膜及びITO付き基板の一方にディスペンサーで塗布した。続いて液晶チッソ社製、JC-5004LAの微小滴をITO付き基板のシール剤の枠内全面に滴下塗布し、真空下でもう一方のITO付き基板を貼り合わせた。このときシール剤の線幅が約1.5mmになるようにそれぞれのシール剤に、吐出圧を調整した。貼り合わせ後直ぐにシール剤部分にメタルハライドランプを用いて100mW/cm2の紫外線を30秒照射して仮硬化した。次いで、120°Cで1時間加熱して本硬化を行い、液晶表示素子を作製した。得られたそれぞれの液晶表示素子について、液晶表示素子作製直後におけるシール剤付近の液晶配向乱れを目視によって確認した。配向乱れは表示部の色むらより判断しており、色むらの程度に応じて、色むらがなかった場合を○、色むらがあった場合を×として評価を行った。"